СПОСОБ "МОКРЫЙ ПО МОКРОМУ" И НЕ СОДЕРЖАЩИЙ ХРОМ КИСЛЫЙ РАСТВОР ДЛЯ АНТИКОРРОЗИОННОЙ ОБРАБОТКИ СТАЛЬНЫХ ПОВЕРХНОСТЕЙ

1. Способ антикоррозионной обработки чистых непокрытых металлических поверхностей, представляющих собой по меньшей мере частично стальные поверхности, при котором обеспечивают контакт металлических поверхностей с кислым водным раствором фторидного комплекса по меньшей мере одного элемента М, выбранного из группы, включающей в себя В, Si, Ti, Zr и Hf, промывают водой, а затем покрывают лаком, осаждаемым катодным электрофорезом, отличающийся тем, что
A) водный раствор содержит не более 1 мг/л органического полимера с аллиламиновыми или виниламиновыми мономерами,
B) водный раствор содержит буферную систему для диапазона рН от 2,5 до 5,5,
C) водный раствор дополнительно содержит по меньшей мере еще один компонент, который выбирают из группы, включающей: нитрат-ионы, ионы меди, серебра, ионы ванадия или ванадат-ионы, ионы висмута, магния, цинка, марганца, кобальта, ионы никеля, олова, ароматические карбоновые кислоты по меньшей мере с двумя группами, содержащими атомы-доноры, или производные таких карбоновых кислот, частицы кремниевой кислоты со средним размером частиц менее 1 мкм,
D) металлическую поверхность после контакта с водным раствором фторидного комплекса и перед покрытием лаком, осаждаемым катодным электрофорезом, не сушат.
2. Способ по п.1, отличающийся тем, что водный раствор содержит не более 1 мг/л иного органического полимера, нежели тот, что не имеет аллиламиновые или виниламиновые мономеры, который в концентрации не более 50 г/л обладает загущающими или диспергирующими свойствами.
3. Способ по п.1, отличающийся тем, что водный раствор содержит не более 1 мг/л органического полимера.
4. Способ по п.1, отличающийся тем, что водный раствор содержит такое количество фторидного комплекса, чтобы концентрация элемента М находилась в интервале от 1 до 5000 мг/л, предпочтительно в интервале от 5 до 1000 мг/л и особенно в интервале от 10 до 500 мг/л.
5. Способ по п.4, отличающийся тем, что шесть фторид-ионов на ион элемента М присутствуют во фторидном комплексе, и что водный раствор содержит еще от 1 до 1000 мг/л фторидных ионов, не связанных с элементом М.
6. Способ по п.1, отличающийся тем, что ароматическую карбоновую кислоту выбирают из группы, включающей гидроксикарбоновые кислоты, аминокарбоновые, нитрокарбоновые кислоты и карбоновые кислоты по меньшей мере с двумя карбоксильными группами или их производные, причем водный раствор содержит от 0,1 до 1000 мг/л по меньшей мере упомянутых ароматических карбоновых кислот или их производных.
7. Способ по п.1, отличающийся тем, что водный раствор содержит от 10 до 500 мг/л нитрогуанидина и/или от 0,1 до 5000 мг/л нитрат-ионов.
8. Способ по п.1, отличающийся тем, что водный раствор содержит от 0,1 до 300 мг/л, предпочтительно от 1 до 30 мг/л ионов меди и/или серебра.
9. Способ по п.1, отличающийся тем, что водный раствор содержит от 10 до 1000 мг/л, предпочтительно от 50 до 500 мг/л кремния в форме частиц кремниевой кислоты со средним размером частиц менее 1 мкм.
10. Способ антикоррозионной обработки чистых непокрытых металлических поверхностей, представляющих собой по меньшей мере частично стальные поверхности, при котором обеспечивают контакт металлических поверхностей с кислым водным раствором фторидного комплекса по меньшей мере одного элемента М, выбранного из группы, включающей в себя В, Si, Ti, Zr и Hf, промывают водой, а затем покрывают лаком, осаждаемым катодным электрофорезом, при котором
a) водный раствор содержит не более 1 мг/л органического полимера с аллиламиновыми или виниламиновыми мономерами,
b) водный раствор дополнительно содержит по меньшей мере еще один компонент, который выбирают из группы, включающей: нитрат-ионы, ионы меди, серебра, ионы ванадия или ванадат-ионы, ионы висмута, магния, цинка, марганца, кобальта, ионы никеля, олова, буферные системы для диапазона рН от 2,5 до 5,5, ароматические карбоновые кислоты по меньшей мере с двумя группами, содержащими атомы-доноры, или производные таких карбоновых кислот, частицы кремниевой кислоты со средним размером частиц менее 1 мкм,
с) металлическую поверхность после контакта с водным раствором фторидного комплекса и перед покрытием лаком, осаждаемым катодным электрофорезом, не сушат,
отличающийся тем, что водный раствор содержит не более 1 мг/л иного органического полимера, нежели тот, что не имеет аллиламиновые или виниламиновые мономеры, и который выбран из группы, включающей в себя:
a) полимеры или сополимеры ненасыщенных спиртов или их простых или сложных эфиров,
b) полимеры или сополимеры ненасыщенных карбоновых кислот, органофосфоновых кислот, органофосфиновых кислот или соответственно их солей, сложных эфиров или амидов,
c) полиаминокислоты или белки или соответственно их соли, сложные эфиры или амиды,
d) углеводы или их сложные или простые эфиры,
e) полиамины, у которых атомы азота встроены в полимерную цепь,
f) полиэфиры,
г) поливинилфенолы и продукты их замещения,
h) эпоксидные смолы, аминопластовые смолы, таннины, фенолформальдегидные смолы,
i) полимеры или сополимеры винилпирролидона.
11. Способ по п.10, отличающийся тем, что водный раствор содержит буферную систему для интервала рН от 2,5 до 5,5.
12. Кислый, не содержащий хрома водный раствор фторидного комплекса по меньшей мере одного элемента М, выбранного из группы, включающей В, Si, Ti, Zr и Hf, с величиной рН в интервале от 2 до 5,5 для обработки металлических поверхностей, отличающийся тем, что он
a) содержит буферную систему для интервала рН от 2,5 до 5,5 и
b) дополнительно содержит один или несколько компонентов, выбранных из группы, включающей ионы меди, олова, висмута, ароматические карбоновые кислоты по меньшей мере с двумя группами, содержащими атомы-доноры, или производные таких карбоновых кислот и кремний при содержании органических полимеров не более 1 мг/л в форме частиц кремниевой кислоты со средним размером частиц менее 1 мкм.
13. Водный раствор по п.12, отличающийся тем, что он содержит такое количество фторидного комплекса, чтобы концентрация элемента М находилась в интервале от 1 до 5000 мг/л, предпочтительно в интерале от 5 до 1000 мг/л, а в особенности в интервале от 10 до 500 мг/л.
14. Водный раствор по п.13, отличающийся тем, что шесть фторид-ионов на ион элемента М присутствуют во фторидном комплексе, и что водный раствор содержит еще от 1 до 1000 мг/л фторидных ионов, не связанных с элементом М.
15. Водный раствор по п.12, отличающийся тем, что ароматическую карбоновую кислоту выбирают из группы, включающей гидроксикарбоновые кислоты, аминокарбоновые, нитрокарбоновые кислоты и карбоновые кислоты по меньшей мере с двумя карбоксильными группами или их производные, причем водный раствор содержит от 0,1 до 1000 мг/л по меньшей мере одной из упомянутых ароматических карбоновых кислот или их производных.
16. Водный раствор по п.12, отличающийся тем, что он дополнительно содержит от 10 до 500 мг/л нитрогуанидина и/или от 0,1 до 5000 мг/л нитрат-ионов.
17. Водный раствор по п.12, отличающийся тем, что он содержит от 0,1 до 300 мг/л, предпочтительно от 1 до 30 мг/л ионов меди и/или серебра.
18. Водный раствор по п.12, отличающийся тем, что он содержит не более 1 мг/л органического полимера.
19. Водный раствор по п.12, отличающийся тем, что он содержит от 10 до 1000 мг/л, предпочтительно от 50 до 500 мг/л, упомянутого кремния в форме частиц кремниевой кислоты со средним размером частиц менее 1 мкм.
20. Водный концентрат, который при разведении водой в примерно 10-100 раза в случае необходимости при установлении значения рН дает водный раствор по одному или нескольким пп.12-19.